(57)【要約】【課題】  ブラックシリカと同様の性質を持つ様々な鉱石を利用した従来の健康ネックレスは鉱石を繊維に直接含有したり、同じくシリコン等のゴム製物質と混合して使用しているが、従来の技術では鉱石自体の含有率を高める事が出来ず鉱石の含有率が数％と低いため鉱石自体の効果効能を十分に得ることが難しかった。またブラックシリカを粉末にし、セメント等に混合したブラックシリカ板は主に岩盤浴等で利用されているが板にひびが入ったり、角がかけてしまったりという使用姓や耐久性で課題を有していた。【解決手段】ブラックシリカと合成ゴムを混合させ、鉱石の含有率を高めてもゴムとして成型できることを知りこの発明をなすに至った【選択図】図２
2006075561.tif 000002
【特許請求の範囲】
【請求項１】
ブラックシリカを合成ゴムに５０％〜９０％の含有率で高配合し棒状体に成型した健康具。
【発明の詳細な説明】
【技術分野】
【０００１】  健康具に関するものである。
【背景技術】
【０００２】  ブラックシリカ（黒鉛珪石）は、北海道上ノ国町の鉱山で産出されており、遠赤外線を常温で９０％以上放射する優れた天然鉱石で、近年ブラックシリカの効果効能が一般的に認知されてきており様々な商品化が行われている。【０００３】  ブラックシリカは腰痛・肩こり・神経痛・不眠症等の緩和、及び抗菌・脱臭・浄化等の効果がある鉱石として知られており、従来ブラックシリカは原石そのものを浄化石・脱臭石としての活用や、単独若しくは混合して、繊維や紙に塗布、含浸若しくは漉き込んでサポーターとして患部にあてがう事により鉱物の有する効果を利用していた。近年はブラックシリカをセメントなどに含有し岩盤浴の岩盤として使用したりもしている。【０００４】  また、トルマリンやチタン、ゲルマニウムなど様々な鉱石を利用した従来の健康具（ネックレス等）は、鉱石を微粒子粉砕しシリコンゴムに鉱石を含有させ成型加工する方法や、鉱石を直接繊維に含有したり、同じくゴム製物質と混合して使用しているが、従来の技術では鉱石自体の含有率が低い為鉱石自体の効果効能を十分に発揮し得ることが難しかった。
【特許文献１】特許公開２００４−１６０１３５
【特許文献２】特許公開２００３−９３１１８
【発明の開示】
【発明が解決しようとする課題】
【０００５】  様々な鉱石を利用した従来の健康具は鉱石を繊維に直接含有したり、同じくシリコン等のゴム製物質と混合して使用しているが、従来の技術では鉱石自体の含有率を高める事が出来ず鉱石の含有率が数％と低い（当社調べ）ため鉱石自体の効果効能を十分に発揮し得ることが難しかった。【０００６】  またブラックシリカを粉末にし、セメント等に配合したブラックシリカ板は主に岩盤浴等で利用されているが板にひびが入ったり、角がかけてしまったりという使用性や耐久性で課題を有していた。【０００７】  本発明者は、これら課題を解決すべく次に示す手段により課題を解決できる事を見いだし、本発明を完成した。
【課題を解決するための手段】
【０００８】  この発明者は上記課題を解決する為に鋭意検討を重ねた結果、ブラックシリカと合成ゴムを混合させ成型する際、ブラックリシカの含有率を５０％〜９０％と高めてもゴムとして成型できることを知りこの発明をなすに至った。【０００９】  以下に、この発明を詳細に説明する。ここではブラックシリカの含有率５０％における本発明の形態と課題を解決するための手段について説明する。【００１０】  まずブラックシリカを粉砕機で１〜３０μほどに粉砕する。次にゴムとの配合になるが、ここでは鉱石の含有率が低いという課題を解決する為に、ネオプレンを２０．６％、ポリブレンドを１３．８％使用し、ブラックシリカ５０％（ブラックシリカとゴム材の比重が同じなので体積、重量で５０％の比率で含有）の素練りを行う。素練りを行ったブラックシリカ高配合ゴム（以下高配合ゴムという）に酸化防止剤（ＦＲ０．３％、サンノック０．２％）、加硫材・加硫促進剤（酸化亜鉛１．７％、キョーワマグ０．７％、ノクセラーＤＭ−Ｐ０．３％、ＴＭＴＤ−８０  ０．２％、ソクシノールＤ−Ｇ０．１％）、軟化材・充てん材（黒サブＮｏ２  ６．９％、ＤＯＰ３．４％、アクチプラストＴ１．７％）等をそれぞれ含有する。【００１１】  次に成型になるが、成型は押し出し成型器で行うのが望ましい。ここで第二の問題解決の手段となるが、高配合ゴムを押し出し成型器からスムーズに通過させ、ゴムとして成型できるように軟化材、充てん材（黒サブ、ＤＯＰ、アクチプラストＴ）を通常よりも数％多く含有するのが望ましい。すべての材用を混合した高配合ゴムは押し型成型器で棒状体に成型し、約１時間程度蒸気釜で加硫するとブラックシリカを５０％含有したゴムの完成となる。【００１２】  この高配合ゴムの状態でも健康具として使用できるが、高配合ゴムを繊維質の紐に挿入すると肌触りや使用感において望ましい形態となる。さらに挿入したものの両端を接着しリング状に接続すると健康具の完成であるが、両端に脱着可能なパーツを使用すると使用上便利が良い。【００１３】  次に、図面に基づいて本発明の好ましい実施の形態を説明する。図１は高配合ゴムを繊維質の紐に挿入したものの平面図であり、図２は図１のＡを裁断したその断面斜視図である。高配合ゴムのブラックシリカと合成ゴムの配合比は５０％〜９０％の範囲にて配合する。含有するブラックシリカは通常１〜３０μのほどの粒子径に粉砕した物を用いる。ブラックシリカと混合するゴムに関してはネオプレン素材とポリブレンド等の合成ゴムを使用するのが望ましい。ゴムの形状、直径、長さは特に限定はされないが、通常は押し出し成型機を使用し、棒状体で長さが１０ｃｍ〜１００ｃｍ、直径は１ｍｍ〜５ｍｍのものを使用する。【００１４】  ブラックシリカ健康具に使用する繊維質の紐の長さは特に限定されないが、通常は３ｍｍ−６ｍｍの直径のものを利用するのが望ましい。長さは特に限定されないが、その適応部位、形状により適宜選択することができる。通常は長さが１０ｃｍ〜１００ｃｍ、直径が２ｍｍ〜６ｍｍとする。【００１５】  最後にネックレス及びリスト、フットバンドとして使用するためにブラックシリカを挿入した繊維質の紐の両端に図４に示すとおり脱着パーツを使用しリング状にするとブラックシリカ健康具の完成である。図３はブラックシリカ健康具の正面図である。【００１６】  また図５は高配合ゴムを棒状体に成型した高配合板の斜視図である。図５に示すとおり高配合ゴムを棒状体に成型して岩盤浴や入浴マット等に利用することも出来る。ここでもブラックシリカとゴムの配合比は５０％〜９０％とする。成型する棒状体の形状や大きさは特に限定されないが、図５のように通常は四角形で直径が５ｃｍ〜１００ｃｍ、板の厚みは３ｍｍ〜５ｃｍ程度のものを使用するのが望ましい。
【発明の効果】
【００１７】  従来の健康具は鉱石を繊維に直接含有したり、同じくシリコン等のゴム製物質と混合して使用しているので鉱石自体の含有率が数％（当社調べ）と鉱石自体の効果効能を十分に得ることが難しかった。今回の発明では、ブラックシリカを高密度に含有する事によりブラックシリカの含有率を５０％から９０％以上と非常に高い含有率を実現した。そのことによってゴムに含有しても遠赤外線の放射率が約９０％以上と鉱石自体の効果、効能を落とすことなく十分に発揮することが出来るようになった。またブラックシリカを粉末にし、セメント等に混合したブラックシリカ板のように角がかけたりひび割れを起こしたりという事がほとんどなく、鉱石の持つ効果効能を十分に発揮できるのも本発明による効果といえる。
【産業上の利用可能性】
【００１８】  鉱石を高配合したゴムは健康器具の分野のほかにも、鉱石の効果を十分に発揮できるため岩盤浴に使用する岩盤に利用したり、入浴マットや健康マット、コースター等様々なものに利用可能である。またロードヒーティングや融雪マット等の分野についても実用性が見込める。
【図面の簡単な説明】
【００１９】
【図１】  請求項１にかかる本発明を示した平面図である。
【図２】  請求項１にかかる本発明を示した図１、Ａ部を切断した断面斜視図である
【図３】  請求項１にかかる本発明を示した図１をリング状にした正面図である
【図４】  請求項１にかかる本発明を示したと留め具部分の平面図である
【図５】  請求項２にかかる本発明を示した斜視図である
【符号の説明】
【００２０】  １．ブラックシリカ高配合ゴム
２．繊維質の紐
３．脱着パーツ
４．脱着パーツ拡大図
５．ブラックシリカ高配合板
【図１】
2006075561.tif 000003
【図２】
2006075561.tif 000004
【図３】
2006075561.tif 000005
【図４】
2006075561.tif 000006
【図５】
2006075561.tif 000007